(57)【要約】  【課題】  配向および延伸工程が不要であり、基板上に塗布することによって高透明性、高複屈折性の液晶表示装置用位相差薄膜を形成するための位相差薄膜用樹脂組成物、位相差薄膜を有するカラーフィルター基板、および広視野角、高コントラストの液晶表示装置を提供する。  【解決手段】液晶表示装置に用いられ、光学的に負の一軸異方性を有し、光軸が薄膜面に対して略垂直であり、かつ、厚み方向の複屈折Δｎが０．０１〜０．３である位相差薄膜を形成するための位相差薄膜用樹脂組成物であって、テトラカルボン酸二無水物とジアミンとを反応させて得られるポリイミド前駆体および有機溶剤を含み、テトラカルボン酸二無水物およびジアミンのいずれか一方が脂環式化合物であることを特徴とする位相差薄膜用樹脂組成物。【選択図】なし【特許請求の範囲】
【請求項１】
液晶表示装置に用いられ、光学的に負の一軸異方性を有し、光軸が薄膜面に対して略垂直であり、かつ、厚み方向の複屈折Δｎが０．０１〜０．３である位相差薄膜を形成するための位相差薄膜用樹脂組成物であって、テトラカルボン酸二無水物とジアミンとを反応させて得られるポリイミド前駆体および有機溶剤を含み、テトラカルボン酸二無水物およびジアミンの少なくともいずれか一方が脂環式化合物であることを特徴とする位相差薄膜用樹脂組成物。
【請求項２】
脂環式化合物であるジアミンが、一般式（１）で表されるトランス−１，４−ジアミノシクロヘキサン化合物であることを特徴とする請求項１に記載の位相差薄膜用樹脂組成物。
【化１】
2008107766.tif 000017
（式中、Ｒ１は１価の有機基または水素原子を表す。）
【請求項３】
テトラカルボン酸二無水物が、一般式（２）で表される３，３’，４，４’−ビフェニルテトラカルボン酸二無水物化合物であることを特徴とする請求項２に記載の液晶表示装置用樹脂組成物。
【化２】
2008107766.tif 000018
（式中、Ｒ２、およびＲ３はそれぞれ１価の有機基または水素原子を表し、それぞれ同じものであっても異なるものであってもよい。）
【請求項４】
ポリイミド前駆体が、少なくとも下記一般式（３）で示される構成単位を有することを特徴とする請求項３に記載の液晶表示装置用樹脂組成物。
【化３】
2008107766.tif 000019
（式中、Ｒ１、Ｒ２、Ｒ３、Ｒ４およびＲ５はそれぞれ１価の有機基または水素原子を表し、それぞれ同じものであっても異なるものであってもよい。）
【請求項５】
脂環式化合物であるテトラカルボン酸二無水物が、１，２，３，４−シクロブタンテトラカルボン酸二無水物であることを特徴とする請求項１に記載の位相差薄膜用樹脂組成物。
【請求項６】
ジアミンが、剛直な分子構造を有する芳香族ジアミンであることを特徴とする請求項５に記載の位相差薄膜用樹脂組成物。
【請求項７】
剛直な分子構造を有する芳香族ジアミンが、ｐ−フェニレンジアミン、４，４’−ジアミノベンズアニリドから選ばれる少なくとも１種であることを特徴とする請求項６に記載の位相差薄膜用樹脂組成物。
【請求項８】
ポリイミド前駆体のアミン末端基の一部または全部が、ジカルボン酸無水物とのアミック酸形成反応によって末端封止されていることを特徴とする請求項１〜７に記載の位相差薄膜用樹脂組成物。
【請求項９】
ジカルボン酸無水物が、無水マレイン酸、無水フタル酸 、無水コハク酸および無水ナジック酸から選ばれた少なくとも１種のジカルボン酸無水物であることを特徴とする請求項８に記載の位相差薄膜用樹脂組成物。
【請求項１０】
透明基板上に赤、青、緑の各色の画素が二次元的に配列された液晶表示装置用カラーフィルター基板であって、請求項１〜９に記載の位相差薄膜用樹脂組成物から形成された位相差薄膜が画素を被覆するように形成されていることを特徴とする液晶表示装置用カラーフィルター基板。
【請求項１１】
請求項１０に記載の液晶表示装置用カラーフィルター基板を用いた液晶表示装置であって、該液晶表示装置の表示方式が、電圧無印加時に液晶分子が液晶セル面に対し略垂直な方向に配向しており、電圧印加時に液晶分子が液晶セル面に対し略平行な方向に配向する液晶表示方式であることを特徴とする液晶表示装置。
【請求項１２】
請求項１〜９に記載の位相差薄膜用樹脂組成物を、透明基板上に赤、青、緑の各色の画素が二次元的に配列されたカラーフィルター基板の画素が配列された側の面に塗布し、熱処理することを特徴とする位相差薄膜付き液晶表示装置用カラーフィルター基板の製造方法。
【発明の詳細な説明】
【技術分野】
【０００１】
本発明は、位相差薄膜用樹脂組成物、液晶表示装置用カラーフィルター基板、および液晶表示装置、並びに位相差薄膜付き液晶表示装置用カラーフィルター基板の製造方法に関する。
【背景技術】
【０００２】
現在、液晶表示装置は、軽量、薄型、低消費電力などの特性を生かし、ノートＰＣ、携帯情報端末、デスクトップモニタ、デジタルカメラなど様々な用途で使用されている。液晶表示装置は、大画面化やモニター用途への展開に伴い視野角の拡大が求められている。
【０００３】
液晶表示装置の視野角が自発光型の陰極線管（ＣＲＴ）表示装置やプラズマ表示装置と比べて狭い理由は、液晶表示装置が一般に２枚の偏光フィルムで液晶層を挟む構造をしているため、光の進行方向の違いから生じる液晶層のリターデーションの違いが透過強度に影響を与えるためである。すなわち、斜め方向ではリターデーションが大きくなるため入射直線偏光が楕円偏光になり、暗状態での光漏れ量が増え、コントラストの低下に繋がるためである。
【０００４】
したがって、斜め方向でのコントラスト低下を抑制するためには、液晶層のリターデーションを補償するための位相差薄膜を使用することが有効である。現在、ツイスティド・ネマチック方式の液晶表示装置では、位相差薄膜としてディスコティック液晶からなる視野角拡大フィルムを貼付することによって視野角拡大が図られている。
【０００５】
一方、視野角拡大を目指した新規な液晶表示方式であるＶＡ（Vertical Alignment）方式、ＩＰＳ(In-plane Switching)方式などが開発されている。
【０００６】
ＶＡ方式に対しても、さらに視野角を拡大する目的で２軸延伸した位相差フィルムが使用されている。しかし、これらのフィルムの作製は容易ではなく、また、配向または延伸工程が不可欠であるため、工程が煩瑣となっている。
【０００７】
この課題に対して、光学的に負の一軸異方性を有し、光軸が薄膜面に対して垂直または略垂直であるポリイミド位相差薄膜を設けることによって、液晶表示装置の視野角を拡大する方法が提案されている。（特許文献１）
ポリイミドが位相差薄膜の機能を示すのは、高分子の主鎖方向に芳香族環や芳香族複素環などをもつため、主鎖に垂直な方向に比べて主鎖方向の屈折率が大きくなり、分子として大きな複屈折を示すこと、また、その分子鎖が基板に平行に配向しやすいため膜厚方向と膜面に平行な方向の間に屈折率差（膜としての複屈折）が生じることによる。
【０００８】
しかしながら、前述のポリイミド位相差薄膜は芳香族性の分子構造に起因する光吸収性が強く、透明性が十分とは言えず、位相差薄膜に使用した場合に液晶表示装置の白表示が黄色みを帯び、画像表示品位上課題があった。
【０００９】
ポリイミドの透明性を向上するために、ポリイミド系樹脂に脂環式基などの非芳香族性基をもつ酸成分やジアミン成分を導入し、分子内共役および電荷移動錯体形成を妨害することが提案されている（特許文献２〜４）。また、透明性を向上するとともに、配向複屈折および応力複屈折を低減した、高透明性と低複屈折性を特徴とするポリイミド系樹脂を光学用素子として応用することが提案されている（特許文献５〜７）。
【００１０】
一方、位相差薄膜に好適なポリイミド材料として、高い透明性とともに、高い複屈折性を有するポリイミド材料が求められていた。
【特許文献１】特開２００１−２９００２３号公報
【特許文献２】特開平７−５６０３０号公報
【特許文献３】特開平９−７３１７２号公報
【特許文献４】特開２００２−１６１１３６号公報
【特許文献５】特開平１０−２２１５４９号公報
【特許文献６】特開平１１−６０７３２号公報
【特許文献７】特開２００５−１６３０１２号公報
【発明の開示】
【発明が解決しようとする課題】
【００１１】
本発明は、配向および延伸工程が不要であり、基板上に塗布することによって高透明性、高複屈折性の位相差薄膜が形成できる位相差薄膜用樹脂組成物、該位相差薄膜を有するカラーフィルター基板、および広視野角、高コントラストの液晶表示装置、並びに位相差薄膜付き液晶表示装置用カラーフィルター基板の製造方法を提供するものである。
【課題を解決するための手段】
【００１２】
上記課題を解決するために、本発明は下記の構成からなる。
１．液晶表示装置に用いられ、光学的に負の一軸異方性を有し、光軸が薄膜面に対して略垂直であり、かつ、厚み方向の複屈折Δｎが０．０１〜０．３である位相差薄膜を形成するための位相差薄膜用樹脂組成物であって、テトラカルボン酸二無水物とジアミンとを反応させて得られるポリイミド前駆体および有機溶剤を含み、テトラカルボン酸二無水物およびジアミンの少なくともいずれか一方が脂環式化合物であることを特徴とする位相差薄膜用樹脂組成物。
２．脂環式化合物であるジアミンが、一般式（１）で表されるトランス−１，４−ジアミノシクロヘキサン化合物であることを特徴とする１項に記載の位相差薄膜用樹脂組成物。
【００１３】
【化１】
2008107766.tif 000002
【００１４】
（式中、Ｒ１は１価の有機基または水素原子を表す。）
３．テトラカルボン酸二無水物が、一般式（２）で表される３，３’，４，４’−ビフェニルテトラカルボン酸二無水物化合物であることを特徴とする２項に記載の液晶表示装置用樹脂組成物。
【００１５】
【化２】
2008107766.tif 000003
【００１６】
（式中、Ｒ２、およびＲ３はそれぞれ１価の有機基または水素原子を表し、それぞれ同じものであっても異なるものであってもよい。）
４．ポリイミド前駆体が、少なくとも下記一般式（３）で示される構成単位を有することを特徴とする３項に記載の液晶表示装置用樹脂組成物。
【００１７】
【化３】
2008107766.tif 000004
【００１８】
（式中、Ｒ１、Ｒ２、Ｒ３、Ｒ４およびＲ５はそれぞれ１価の有機基または水素原子を表し、それぞれ同じものであっても異なるものであってもよい。）
５．脂環式化合物であるテトラカルボン酸二無水物が１，２，３，４−シクロブタンテトラカルボン酸二無水物であることを特徴とする１項に記載の位相差薄膜用樹脂組成物。
６．ジアミンが、剛直な分子構造を有する芳香族ジアミンであることを特徴とする５項に記載の位相差薄膜用樹脂組成物。
７．剛直な分子構造を有する芳香族ジアミンが、ｐ−フェニレンジアミン、４，４’−ジアミノベンズアニリドから選ばれる少なくとも１種であることを特徴とする６項に記載の位相差薄膜用樹脂組成物。
８．ポリイミド前駆体のアミン末端基の一部または全部が、ジカルボン酸無水物とのアミック酸形成反応によって末端封止されていることを特徴とする１〜７項に記載の位相差薄膜用樹脂組成物。
９．ジカルボン酸無水物が、無水マレイン酸、無水フタル酸 、無水コハク酸および無水ナジック酸から選ばれた少なくとも１種のジカルボン酸無水物であることを特徴とする８項に記載の位相差薄膜用樹脂組成物。
１０．透明基板上に赤、青、緑の各色の画素が二次元的に配列された液晶表示装置用カラーフィルター基板であって、１〜９項に記載の位相差薄膜用樹脂組成物から形成された位相差薄膜が画素を被覆するように形成されていることを特徴とする液晶表示装置用カラーフィルター基板。
１１．１０項に記載の液晶表示装置用カラーフィルター基板を用いた液晶表示装置であって、該液晶表示装置の表示方式が、電圧無印加時に液晶分子が液晶セル面に対し略垂直な方向に配向しており、電圧印加時に液晶分子が液晶セル面に対し略平行な方向に配向する液晶表示方式であることを特徴とする液晶表示装置。
１２．１〜９項に記載の位相差薄膜用樹脂組成物を、透明基板上に赤、青、緑の各色の画素が二次元的に配列されたカラーフィルター基板の画素が配列された側の面に塗布し、熱処理することを特徴とする位相差薄膜付き液晶表示装置用カラーフィルター基板の製造方法。
【発明の効果】
【００１９】
本構成の位相差薄膜用樹脂組成物によって簡便に液晶表示装置用位相差薄膜を形成でき、さらに、該位相差薄膜によって液晶表示装置の視野角特性、コントラストのさらなる向上が図れる。
【発明を実施するための最良の形態】
【００２０】
以下、本発明をさらに詳細に説明する。
【００２１】
本発明の位相差薄膜用樹脂組成物は、液晶表示装置に用いられ、光学的に負の一軸異方性を有し、光軸が薄膜面に対して略垂直であり、かつ、厚み方向の複屈折Δｎが０．０１〜０．３である位相差薄膜を形成するための位相差薄膜用樹脂組成物であって、テトラカルボン酸二無水物とジアミンとを反応させて得られるポリイミド前駆体および有機溶剤を含み、テトラカルボン酸二無水物およびジアミンの少なくともいずれか一方が脂環式化合物であることを特徴とする。
【００２２】
本発明に用いるポリイミド前駆体は、ポリアミック酸、ポリアミック酸エステル、ポリアミック酸部分エステル、ポリアミック酸シリルエステル、ポリアミック酸塩、ポリイソイミド等、加熱もしくは化学的にポリイミドに変換可能な構造体のいずれでも良い。
【００２３】
ポリイミド前駆体を得るために用いる脂環式化合物であるジアミンとしては、下記一般式（１）で表されるトランス−１，４−ジアミノシクロヘキサン化合物が好ましい。
【００２４】
【化４】
2008107766.tif 000005
【００２５】
（式中、Ｒ１は１価の有機基または水素原子を表す。）
ここで、Ｒ１は好ましくは炭素数１〜３０の有機基または水素原子であり、さらに好ましくはメチル基、エチル基、ｎ−プロピル基、イソプロピル基、ｎ−ブチル基、イソブチル基、ｓｅｃ−ブチル基等の炭素数１〜４の直鎖状または分岐鎖状アルキル基または水素原子が挙げられる。これらのうち、トランス−１，４−ジアミノシクロヘキサン、トランス−１，４−ジアミノ−２−メチルシクロヘキサン、トランス−１，４−ジアミノ−２，５−ジメチルシクロヘキサンが好ましく、特に、トランス−１，４−ジアミノシクロヘキサンが好ましい。
【００２６】
１，４−ジアミノシクロヘキサン化合物には、１，４位のアミノ基の立体配置がトランス配置であるトランス体と、シス配置であるシス体が存在する。通常、トランス−１，４−ジアミノシクロヘキサン化合物は、前駆体であるｐ−フェニレンジアミン化合物を水添して得られるが、この反応の生成物はトランス体とシス体の混合物である（例えば、特公昭５１−４８１９８号）。本発明に用いられる好適なトランス−１，４−ジアミノシクロヘキサン化合物としては、上記水添化合物を蒸留、再結晶等の公知の方法に従い分離精製したものが用いられる。シス体含有量は、本発明の効果が損なわれない限り特に限定されない。通常シス体含有量は５０重量％以下、好ましくは３０重量％以下、さらに好ましくは１０重量％以下に精製することが推奨される。シス体含有量を上記の範囲とすることによって、シス体の折れ曲がり構造に起因するポリイミド分子鎖の配向性低下を抑え、実用上十分な複屈折を得ることができる。
【００２７】
トランス−１，４−ジアミノシクロヘキサン化合物を、ｎ−ヘキサン等の溶媒を用いて再結晶による精製を繰り返すことによって着色成分を低減することは、透明性を高めるうえで有効な方法である。
トランス−１，４−ジアミノシクロヘキサン化合物には、本発明の効果を損なわない範囲で他のジアミン化合物を併用することができる。この場合のトランス−１，４−ジアミノシクロヘキサン化合物の使用割合は、全体のジアミン中５０モル％以上であることが好ましく、７０モル％以上であることがより好ましく、９０モル％以上であることがさらに好ましい。トランス−１，４−ジアミノシクロヘキサン化合物の使用割合が５０モル％よりも低いと本発明の目標とする特性が得られない場合がある。
【００２８】
トランス−１，４−ジアミノシクロヘキサン化合物と併用できるジアミンとしては、例えば、２，２’−ビス(トリフルオロメチル)ベンジジン、ｐ−フェニレンジアミン、ｍ−フェニレンジアミン、２，４−ジアミノトルエン、２，５−ジアミノトルエン、２，４−ジアミノキシレン、２，４−ジアミノデュレン、４，４’−ジアミノジフェニルメタン、４，４’−ジアミノジフェニルエタン、４，４’−ジアミノジフェニルエ−テル、３，４’−ジアミノジフェニルエ−テル、４，４’−ジアミノジフェニルスルホン、３，３’−ジアミノジフェニルスルホン、４，４’−ジアミノベンゾフェノン、３，３’−ジアミノベンゾフェノン、４，４’−ジアミノベンズアニリド、ベンジジン、３，３’−ジヒドロキシベンジジン、３，３’−ジメトキシベンジジン、ｏ−トリジン、ｍ−トリジン、１，４−ビス（４−アミノフェノキシ）ベンゼン、１，３−ビス（４−アミノフェノキシ）ベンゼン、１，３−ビス（３−アミノフェノキシ）ベンゼン、４，４’−ビス（４−アミノフェノキシ）ビフェニル、ビス（４−（３−アミノフェノキシ）フェニル）スルホン、ビス（４−（４−アミノフェノキシ）フェニル）スルホン、２，２−ビス（４−（４−アミノフェノキシ）フェニル）プロパン、２，２−ビス（４−（４−アミノフェノキシ）フェニル）ヘキサフルオロプロパン、２，２−ビス（４−アミノフェニル）ヘキサフルオロプロパンなどの芳香族ジアミン；１，３−プロパンジアミン、テトラメチレンジアミン、ペンタメチレンジアミン、ヘキサメチレンジアミン、イソホロンジアミン、テトラヒドロジシクロペンタジエニレンジアミン、ヘキサヒドロ−４，７−メタノインダニレンジメチレンジアミン、トリシクロ［６．２．１．０2,7］−ウンデシレンジメチルジアミン、４，４’−メチレンビス（シクロヘキシルアミン）、２，５−ノルボルナンビス（メチルアミン）、２，６−ノルボルナンビス（メチルアミン）、２，７−ノルボルナンビス（メチルアミン）などの脂肪族および脂環式ジアミンが挙げられる。
【００２９】
また、ジアミンの一部として、シロキサンジアミンを用いると、無機基板等との接着性を良好にすることができる。シロキサンジアミンは、通常、全ジアミン中の１〜２０モル％量用いることが好ましい。シロキサンジアミンの具体例としては、ビス（３−アミノプロピル）テトラメチルジシロキサンが挙げられる。
【００３０】
脂環式化合物であるジアミンと反応させるテトラカルボン酸二無水物としては、３，３’，４，４’−ビフェニルテトラカルボン酸二無水物、２，３，３’，４’−ビフェニルテトラカルボン酸二無水物、３，３’，４，４’−ベンゾフェノンテトラカルボン酸二無水物、無水ピロメリット酸、３，４，９，１０−ペリレンテトラカルボン酸二無水物、３，３’，４，４’−ジフェニルスルホンテトラカルボン酸二無水物、４，４’−オキシジフタル酸二無水物、１，２，５，６−ナフタレンテトラカルボン酸二無水物、３，３’，４，４’−パラターフェニルテトラカルボン酸二無水物、３，３’，４，４’−メタターフェニルテトラカルボン酸二無水物、４，４’−（２，２−ヘキサフルオロイソプロピリデン）ジフタル酸二無水物などの芳香族テトラカルボン酸二無水物；１，２，３，４−ブタンテトラカルボン酸二無水物、１,３−ジメチル−１,２,３,４−シクロブタンテトラカルボン酸二無水物、１,２,３,４−シクロペンタンテトラカルボン酸二無水物、２,３,５−トリカルボキシシクロペンチル酢酸二無水物、１，２，４，５−シクロヘキサンテトラカルボン酸二無水物、３，３’，４，４’−ジシクロヘキサンテトラカルボン酸二無水物、１，２，４，５−ノルボルネンテトラカルボン酸二無水物、５−（２,５−ジオキソテトラヒドロフラル）−３−メチル−３−シクロヘキセン−１,２−ジカルボン酸二無水物、１，３，３ａ，４，５，９ｂ−ヘキサヒドロ−５−（テトラヒドロ−２，５−ジオキソ−３−フラニル）−ナフト［１，２−ｃ］フラン−１,３−ジオン、１，３，３ａ，４，５，９ｂ−ヘキサヒドロ−５−メチル−５−（テトラヒドロ−２，５−ジオキソ−３−フラニル）−ナフト［１，２−ｃ］フラン−１，３−ジオン、１，３，３ａ，４，５，９ｂ−ヘキサヒドロ−５，８−ジメチル−５−（テトラヒドロ−２，５−ジオキソ−３−フラニル）−ナフト［１，２−ｃ］フラン−１，３−ジオン、ビシクロ［２．２．２］−オクト−７−エン−２，３：５，６−テトラカルボン酸二無水物、ビシクロ［２．２．２］オクタン−２，３：５，６−テトラカルボン酸二無水物などの脂肪族および脂環式テトラカルボン酸二無水物が挙げられる。
【００３１】
これらテトラカルボン酸二無水物のうち、下記一般式（２）で表される置換あるいは無置換の３，３’，４，４’−ビフェニルテトラカルボン酸二無水物を用いることが好ましく、３，３’，４，４’−ビフェニルテトラカルボン酸二無水物を用いることがより好ましい。
【００３２】
【化５】
2008107766.tif 000006
【００３３】
（式中、Ｒ２、およびＲ３はそれぞれ１価の有機基または水素原子を表し、それぞれ同じものであっても異なるものであってもよい。）
３，３’，４，４’−ビフェニルテトラカルボン酸二無水物化合物とともに、他のテトラカルボン酸二無水物を使用することも可能である。この場合の３，３’，４，４’−ビフェニルテトラカルボン酸二無水物化合物の使用割合は、全体のテトラカルボン酸二無水物中５０モル％以上であることが好ましく、７０モル％以上であることがより好ましく、９０モル％以上であることがさらに好ましい。３，３’，４，４’−ビフェニルテトラカルボン酸二無水物化合物の使用割合が５０モル％よりも低いと本発明の目標とする特性が得られないことがあるためである。
【００３４】
下記一般式（１）で表されるトランス−１，４−ジアミノシクロヘキサン化合物と下記一般式（２）で表される置換あるいは無置換の３，３’，４，４’−ビフェニルテトラカルボン酸二無水物化合物を反応させて得られるポリイミド前駆体は、下記一般式（３）で示される構造単位を有することが好ましい。また、一般式（３）で示される構造単位以外にも一般式（４）〜（８）で示される構造単位を含んでいても良い。これらの構造単位はいずれも、加熱もしくは化学的なイミド化反応によって一般式（８）で示される同一の構造単位に変換される。
【００３５】
【化６】
2008107766.tif 000007
【００３６】
（式中、Ｒ１、Ｒ２、Ｒ３、Ｒ４およびＲ５はそれぞれ１価の有機基または水素原子を表し、それぞれ同じものであっても異なるものであってもよい。）
【００３７】
【化７】
2008107766.tif 000008
【００３８】
【化８】
2008107766.tif 000009
【００３９】
【化９】
2008107766.tif 000010
【００４０】
【化１０】
2008107766.tif 000011
【００４１】
【化１１】
2008107766.tif 000012
【００４２】
（式中、Ｒ１、Ｒ２、Ｒ３、Ｒ４およびＲ５はそれぞれ１価の有機基または水素原子を表し、それぞれ同じものであっても異なるものであってもよい。）
ポリイミド前駆体中の一般式（３）〜（８）で示される構造単位の割合は５０モル％以上であることが好ましく、７０モル％以上であることがより好ましい。一般式（３）〜（８）で示される構造単位の割合が５０モル％よりも低いと本発明の目標とする特性が得られないことがある。
【００４３】
ポリイミド前駆体はテトラカルボン酸二無水物とジアミンの反応によって公知の方法で得られる。また、ポリアミック酸エステルは、例えば特開平８−９２４９６号公報に記載されているように、テトラカルボン酸二無水物をアルコール性水酸基をもつ有機物でエステル化してテトラカルボン酸ジエステルとした後、酸クロライド化し、その後ジアミンと反応させる方法、テトラカルボン酸二無水物をアルコール性水酸基をもつ有機物でエステル化してテトラカルボン酸ジエステルとし、カルボジイミド類と反応させた後に、ジアミンと反応させる方法によって得られる。ポリアミック酸部分エステルは、例えばテトラカルボン酸二無水物とジアミンを反応させることによって得られたポリアミック酸のカルボキシル基に、グリシジル基またはイソシアナート基をもつ有機物を付加反応させる方法、特開２０００−２１２２１６号公報に記載されているようにテトラカルボン酸二無水物とジアミンを反応させることによって得られたポリアミック酸のカルボキシル基にアセタール化合物を反応させる方法によって得られる。ポリアミック酸シリルエステルは、例えば特開昭６４−６３０７０号公報、特開２００１−７２７６８号公報、特開２００５−１４６０７３号公報に記載されているようにジアミンをシリル化剤によってビスシリル化ジアミンとした後、テトラカルボン酸二無水物と反応させる方法によって得られる。
【００４４】
ポリイミド前駆体を得るために用いる脂環式化合物であるテトラカルボン酸二無水物としては、１,２,３,４−シクロブタンテトラカルボン酸二無水物を用いることが好ましい。１,２,３,４−シクロブタンテトラカルボン酸二無水物は公知の方法（例えば、特公平２−６１９５６号方法、特開平３−１３７１２５号公報、J. Polym. Sci.: Part A: Polymer Chemistry, ３８巻, １０８頁（２０００年））によって合成できる。
【００４５】
１,２,３,４−シクロブタンテトラカルボン酸二無水物と他のテトラカルボン酸二無水物を共に用いることも可能である。この場合の１,２,３,４−シクロブタンテトラカルボン酸二無水物の使用割合は、全体のテトラカルボン酸二無水物中５０モル％以上であることが好ましく、７０モル％以上であることがより好ましく、９０モル％以上であることがさらに好ましい。１,２,３,４−シクロブタンテトラカルボン酸二無水物の使用割合が５０モル％よりも低いと本発明の目的とする特性が得られないことがある。
【００４６】
１,２,３,４−シクロブタンテトラカルボン酸二無水物と共に用いられるテトラカルボン酸二無水物としては３，３’，４，４’−ビフェニルテトラカルボン酸二無水物、２，３，３’，４’−ビフェニルテトラカルボン酸二無水物、３，３’，４，４’−ベンゾフェノンテトラカルボン酸二無水物、無水ピロメリット酸、３，４，９，１０−ペリレンテトラカルボン酸二無水物、３，３’，４，４’−ジフェニルスルホンテトラカルボン酸二無水物、４，４’−オキシジフタル酸二無水物、１，２，５，６−ナフタレンテトラカルボン酸二無水物、３，３’，４，４’−パラターフェニルテトラカルボン酸二無水物、３，３’，４，４’−メタターフェニルテトラカルボン酸二無水物、４，４’−（２，２−ヘキサフルオロイソプロピリデン）ジフタル酸二無水物などの芳香族テトラカルボン酸二無水物；１，２，３，４−ブタンテトラカルボン酸二無水物、１,３−ジメチル−１,２,３,４−シクロブタンテトラカルボン酸二無水物、１,２,３,４−シクロペンタンテトラカルボン酸二無水物、２,３,５−トリカルボキシシクロペンチル酢酸二無水物、１，２，４，５−シクロヘキサンテトラカルボン酸二無水物、３，３’，４，４’−ジシクロヘキサンテトラカルボン酸二無水物、１，２，４，５−ノルボルネンテトラカルボン酸二無水物、５−（２,５−ジオキソテトラヒドロフラル）−３−メチル−３−シクロヘキセン−１,２−ジカルボン酸二無水物、１，３，３ａ，４，５，９ｂ−ヘキサヒドロ−５−（テトラヒドロ−２，５−ジオキソ−３−フラニル）−ナフト［１，２−ｃ］フラン−１,３−ジオン、１，３，３ａ，４，５，９ｂ−ヘキサヒドロ−５−メチル−５−（テトラヒドロ−２，５−ジオキソ−３−フラニル）−ナフト［１，２−ｃ］フラン−１，３−ジオン、１，３，３ａ，４，５，９ｂ−ヘキサヒドロ−５，８−ジメチル−５−（テトラヒドロ−２，５−ジオキソ−３−フラニル）−ナフト［１，２−ｃ］フラン−１，３−ジオン、ビシクロ［２．２．２］−オクト−７−エン−２，３：５，６−テトラカルボン酸二無水物、ビシクロ［２．２．２］オクタン−２，３：５，６−テトラカルボン酸二無水物などの脂肪族および脂環式テトラカルボン酸二無水物が挙げられる。
【００４７】
脂環式化合物であるテトラカルボン酸二無水物と反応させるジアミンとしては、高複屈折の位相差薄膜を得る目的から剛直な分子構造を有する芳香族ジアミンを用いることが好ましい。ここで、剛直な分子構造を有する芳香族ジアミンとは、分子の熱運動によるコンフォメーション（立体配座）変化が小さく、ジアミンを構成する２個のアミノ基の相対的位置の変化が小さい構造を有する芳香族ジアミンを言う。好ましくは、（１）ベンゼン環、芳香族複素環、若しくはそれらの縮合環からなる群から選択されるいずれか１個からなり、２個のアミノ基が対向し、一方のアミノ基のＣ−Ｎ結合ともう一方のアミノ基のＣ−Ｎ結合がおよそ同一直線上にあるか、あるいはおよそ平行である構造を有する芳香族ジアミン、（２）ベンゼン環、芳香族複素環、若しくはそれらの縮合環からなる群から選択される２個以上の構造単位からなり、それらが直接またはアミド結合を介して連結した構造を有し、２個のアミノ基が対向し、一方のアミノ基のＣ−Ｎ結合ともう一方のアミノ基のＣ−Ｎ結合がおよそ同一直線上にあるか、あるいはおよそ平行である構造を有する芳香族ジアミンを言う。
【００４８】
剛直な分子構造を有する芳香族ジアミンの例としては、下記式（９）に示したような化合物を挙げることができる。
【００４９】
【化１２】
2008107766.tif 000013
【００５０】
【化１３】
2008107766.tif 000014
【００５１】
【化１４】
2008107766.tif 000015
【００５２】
（式中、Ｒ６、Ｒ７、Ｒ８、Ｒ９、およびＲ１０はそれぞれ−Ｈ、−ＣＨ３、−ＯＨ、−ＣＦ３、−ＳＯ３Ｈ、−ＣＯＯＨ、−ＣＯＮＨ２、−Ｆ、−Ｃｌ、−Ｂｒ、−ＣＦ３、および−ＯＣＨ３からなる群から選択されるいずれかひとつの基を表し、それぞれ同じものであっても異なるものであってもよい。）
剛直な分子構造を有する芳香族ジアミンの具体例としては、４，４’−ジアミノベンズアニリド、ベンジジン、３，３’−ジメチルベンジジン、３，３’−ジヒドロキシベンジジン、３，３’−ジメトキシベンジジン、２，２’−ジメチルベンジジン、２，２’−ビス(トリフルオロメチル)ベンジジン、ｐ−フェニレンジアミン、２，５−ジアミノトルエン、３，６−ジアミノデュレン、ｍ−フェニレンジアミン、２，４−ジアミノトルエン、２，４−ジアミノキシレンが挙げられる。中でも、４，４’−ジアミノベンズアニリド、ｐ−フェニレンジアミン、２，２’−ジメチルベンジジン、２，２’−ビス(トリフルオロメチル)ベンジジンが好ましく使用でき、特に４，４’−ジアミノベンズアニリド、ｐ−フェニレンジアミンがより好ましく使用できる。これらのジアミンと１,２,３,４−シクロブタンテトラカルボン酸二無水物とを反応させて得られるポリイミドを含有する位相差薄膜は、特に高透明性、高複屈折性を有するため好ましく使用される。上記のジアミンは１種または２種以上を混合して使用することができる。
【００５３】
また、剛直な分子構造を有する芳香族ジアミンとともに他のジアミンを併用することもできる。この場合の剛直な分子構造を有する芳香族ジアミンの使用割合は、全体のジアミン中５０モル％以上であることが好ましく、７０モル％以上であることがより好ましく、９０モル％以上であることがさらに好ましい。剛直な分子構造を有する芳香族ジアミンの使用割合が５０モル％よりも低いと本発明の目的とする特性が得られないことがある。
【００５４】
剛直な分子構造を有する芳香族ジアミンとともに併用できる他のジアミンとしては、４，４’−ジアミノジフェニルメタン、４，４’−ジアミノジフェニルエタン、４，４’−ジアミノジフェニルエ−テル、３，４’−ジアミノジフェニルエ−テル、４，４’−ジアミノジフェニルスルホン、３，３’−ジアミノジフェニルスルホン、４，４’−ジアミノベンゾフェノン、３，３’−ジアミノベンゾフェノン、１，４−ビス（４−アミノフェノキシ）ベンゼン、１，３−ビス（４−アミノフェノキシ）ベンゼン、１，３−ビス（３−アミノフェノキシ）ベンゼン、４，４’−ビス（４−アミノフェノキシ）ビフェニル、ビス（４−（３−アミノフェノキシ）フェニル）スルホン、ビス（４−（４−アミノフェノキシ）フェニル）スルホン、２，２−ビス（４−（４−アミノフェノキシ）フェニル）プロパン、２，２−ビス（４−（４−アミノフェノキシ）フェニル）ヘキサフルオロプロパン、２，２−ビス（４−アミノフェニル）ヘキサフルオロプロパンなどの芳香族ジアミンが使用できる。
【００５５】
また、１，３−プロパンジアミン、テトラメチレンジアミン、ペンタメチレンジアミン、ヘキサメチレンジアミン、トランス−１，４−ジアミノシクロヘキサン、シス−１，４−ジアミノシクロヘキサン、イソホロンジアミン、テトラヒドロジシクロペンタジエニレンジアミン、ヘキサヒドロ−４，７−メタノインダニレンジメチレンジアミン、トリシクロ［６．２．１．０2,7］−ウンデシレンジメチルジアミン、４，４’−メチレンビス（シクロヘキシルアミン）、２，５−ノルボルナンビス（メチルアミン）、２，６−ノルボルナンビス（メチルアミン）、２，７−ノルボルナンビス（メチルアミン）などの脂肪族および脂環式ジアミンも使用できる。
【００５６】
また、ジアミンの一部として、シロキサンジアミンを用いると、無機基板等との接着性を良好にすることができる。シロキサンジアミンは、通常、全ジアミン中の１〜２０モル％量用いることが好ましい。シロキサンジアミンの具体例としては、ビス（３−アミノプロピル）テトラメチルジシロキサンが挙げられる。
【００５７】
テトラカルボン酸二無水物とジアミンの反応は、極性有機溶媒中で混合させることにより行うことができる。この時、テトラカルボン酸二無水物とジアミンの混合比により、得られるポリアミック酸の重合度を調節することができる。ポリアミック酸の合成反応に供されるテトラカルボン酸二無水物とジアミンの使用割合は、ジアミンに含まれるアミノ基１当量に対して、テトラカルボン酸二無水物の酸無水物基が０．２〜２当量となる割合が好ましく、さらに好ましくは０．８〜１．２当量となる割合である。通常の重縮合反応同様に、テトラカルボン酸二無水物とジアミンのモル比が１に近いほど生成する重合体の重合度は大きくなる。重合度が小さすぎるとポリイミド塗膜の強度が不十分となり、重合度が大きすぎるとポリイミド塗膜形成時の作業性が悪くなる場合がある。従って、ポリアミック酸の重合度は、還元粘度（ηｓｐ／Ｃとも記す）が０．０５〜５．０ｄｌ／ｇ（温度３０℃のＮ−メチルピロリドン中、濃度０．５ｇ／ｄｌで測定）が好ましく、０．１〜２．０ｄｌ／ｇがより好ましい。
【００５８】
また、耐熱性、加工性の向上を目的としてポリアミック酸分子末端のアミノ基またはカルボキシル基の一部または全部を封止するために、ジカルボン酸無水物、モノアミン化合物、モノイソシアネート化合物などを反応系に添加することも可能である。ジカルボン酸無水物としては、例えば無水マレイン酸、無水フタル酸、４−メチル無水フタル酸、４−ｔｅｒｔ−ブチル無水フタル酸、無水イタコン酸、無水ナジック酸などを挙げることができる。また、モノアミン化合物としては、例えばアニリン、シクロヘキシルアミン、ｎ−ブチルアミン、ｎ−ペンチルアミン、ｎ−ヘキシルアミンなどを挙げることができる。また、モノイソシアネート化合物としては、例えばフェニルイソシアネート、ナフチルイソシアネートなどを挙げることができる。特にアミン末端基の一部または全部がジカルボン酸無水物とのアミック酸形成反応によって末端封止されていることが好ましく、ジカルボン酸無水物が無水マレイン酸、無水フタル酸、無水コハク酸および無水ナジック酸から選ばれた少なくとも１種のジカルボン酸無水物であることが好ましい。
【００５９】
ポリアミック酸の合成反応は、有機溶媒中において、好ましくは−２０〜２００℃、より好ましくは０〜１５０℃の温度条件下で行われる。ここで、有機溶媒としては、合成されるポリアミック酸を溶解できるものであれば特に制限はなく、例えばＮ−メチル−２−ピロリドン、Ｎ，Ｎ−ジメチルアセトアミド、Ｎ，Ｎ−ジメチルホルムアミド、ジメチルスルホキシド、γ−ブチロラクトン、テトラメチル尿素、１，３−ジメチル−２−イミダゾリジノン、ヘキサメチルホスホルアミドなどの非プロトン性極性溶媒を例示することができる。また、有機溶媒の使用量は、テトラカルボン酸二無水物およびジアミンを含む固形分の濃度が、反応溶液の全量に対して０．１〜３０重量％になるような量であることが好ましい。
【００６０】
上記有機溶媒には、ポリアミック酸の貧溶媒であるアルコール、ケトン、エステル、エーテル、ハロゲン化炭化水素および炭化水素などを、生成するポリアミック酸が析出しない範囲で併用することができる。かかる貧溶媒の具体例としては、例えばメチルアルコール、エチルアルコール、イソプロピルアルコール、シクロヘキサノール、エチレングリコール、プロピレングリコール、１，４−ブタンジオール、ジエチレングリコール、トリエチレングリコール、３―メチル―３―メトキシブタノール、アセトン、メチルエチルケトン、メチルイソブチルケトン、シクロヘキサノン、乳酸エチル、乳酸ブチル、酢酸メチル、酢酸エチル、酢酸ブチル、メチル−３−メトキシプロピオネ−ト、３―メチル―３―メトキシブチルアセテート、エチルエトキシプロピオネ−ト、シュウ酸ジエチル、マロン酸ジエチル、ジエチルエーテル、テトラヒドロフラン、エチレングリコールメチルエーテル、エチレングリコールエチルエーテル、エチレングリコール−ｎ−プロピルエーテル、エチレングリコール−イソプロピルエーテル、エチレングリコール−ｎ−ブチルエーテル、エチレングリコールジメチルエーテル、エチレングリコールエチルエーテルアセテート、ジエチレングリコールモノメチルエーテル、ジエチレングリコールモノエチルエーテル、ジエチレングリコールジメチルエーテル、ジエチレングリコールジエチルエーテル、ジエチレングリコールモノメチルエーテルアセテート、ジエチレングリコールモノエチルエーテルアセテート、プロピレングリコールモノエチルエーテルアセテート、ジクロロメタン、１，２−ジクロロエタン、１，４−ジクロロブタン、トリクロロエタン、クロロベンゼン、ｏ−ジクロロベンゼン、ヘキサン、ヘプタン、オクタン、ベンゼン、トルエン、キシレンを挙げることができる。
【００６１】
位相差薄膜用樹脂組成物はポリイミド前駆体またはその溶液に、有機溶剤を加え、常法により均一に混合することにより製造することができる。樹脂組成物を調製する際の温度は、好ましくは０℃〜２００℃、より好ましくは２０℃〜６０℃である。有機溶剤としては、ポリアミック酸の合成反応に用いられるものとして例示した溶媒を挙げることができる。また、ポリアミック酸の合成反応の際に併用することができるものとして例示した貧溶媒も適宜選択して併用することができる。
【００６２】
樹脂組成物における固形分濃度は、粘性、揮発性などを考慮して選択されるが、好ましくは１〜１０重量％の範囲である。すなわち、樹脂組成物は、基板表面に塗布され、位相差薄膜となる塗膜が形成されるが、固形分濃度が１重量％未満である場合には、この塗膜の膜厚が過小となって良好な位相差薄膜を得ることができず、固形分濃度が１０重量％を超える場合には、塗膜の膜厚が過大となって良好な位相差薄膜を得ることができず、また、樹脂組成物の粘性が増大して塗布特性が劣るものとなる。
【００６３】
樹脂組成物には、基板表面に対する接着性を向上させる観点から、官能性シラン含有化合物またはエポキシ基含有化合物が含有されていてもよい。また、塗膜の膜厚均一性や表面平滑性を向上させる観点から、界面活性剤が含有されていてもよい。
【００６４】
樹脂組成物は、ディップ法、ロールコータ法、スピナー法、ダイコーティング法、ワイヤーバーによる方法などによって基板上に塗布された後、風乾、真空乾燥、オーブンやホットプレートを用いた加熱乾燥などにより塗膜を形成する。加熱条件は、使用する樹脂、溶媒、塗布量により異なるが、通常５０〜４００℃で、１〜３００分間加熱することが好ましい。
【００６５】
塗布する基板は液晶表示装置用基板、すなわちカラーフィルター基板あるいはＴＦＴ基板自身であってもよい。また、一度ベースフィルムに樹脂組成物を塗布した後、接着層を介して液晶表示基板上に貼り付けてもよい。これらは液晶層とは反対側の基板面に形成される。また、液晶表示装置用基板の液晶層に接する側の面に形成してもよい。例えば、上記の樹脂組成物を、透明基板上に赤、青、緑の各色の画素が二次元的に配列された液晶表示装置用カラーフィルター基板上の画素が形成された側の面に塗布することも可能である。さらに、上記の樹脂組成物に顔料、染料等の着色成分を含有し、これをカラーフィルターの各色画素用のワニスとして使用し、各色画素自体に位相差補償機能を付与することも可能である。色画素に使用する場合には、各色画素、すなわち、赤、緑、青の画素においてリターデーションＲは主波長λに対して位相差Ｒ／λがほぼ同一になるように調節することが、各色での位相差補償効果をそろえるうえで好ましい。
【００６６】
本発明の液晶表示装置用位相差薄膜は、樹脂組成物を基板上に塗布し、熱処理を行うことで形成する。位相差薄膜は位相差を有し、液晶表示装置において光が液晶層を透過する過程で発生する複屈折を補正する機能を有する。ポリイミド系樹脂の分子鎖は基板面に平行に配向しやすいため膜厚方向と膜面に平行な方向とで屈折率差（膜としての複屈折率）が生じる。また、膜面内での分子の配向はランダムであるので、膜面に平行な方向での屈折率の異方性はない。すなわち、本発明の位相差薄膜は、膜面内方向にｘ軸、ｙ軸を取り、膜面に垂直方向にｚ軸を取ると、ポリイミド系樹脂を含む薄膜の各方向での屈折率はｎｘ≧ｎｙ＞ｎｚとなり、光学的に負の一軸異方性を有し、かつ、光軸が膜面に対して略垂直な位相差薄膜（負のＣプレート）である。
【００６７】
位相差薄膜の厚み方向の複屈折Δｎ（＝ｎｘ−ｎｚ）は０．０１〜０．３であることが好ましい。より好ましくは、０．０３以上であり、さらに好ましくは０．０５以上である。複屈折が０．０１よりも小さいと、液晶の位相差を補償するために必要な位相差薄膜の膜厚が過大となり、膜形成が困難になる。
位相差薄膜の膜厚は０．５〜２０μｍであることが好ましい。
【００６８】
本発明の位相差薄膜は液晶表示装置一般に有効であるが、光軸が位相差薄膜面に略垂直であるので、液晶表示装置の中でも、特に電圧無印加時に液晶分子が液晶セル面に対して略垂直な方向に配向（ホメオトロピック配向）し、電圧印加時に液晶分子が液晶セル面に略平行な方向に配向する表示方式、具体的にはＭＶＡ（Multi-domain Vertical Alignment）方式、ＰＶＡ（Patterned Vertical Alignment）方式、ＣＰＡ（Continuous Pinwheel Alignment）方式などの垂直配向方式の液晶表示装置においてより好ましく用いられる。
【００６９】
上述のように本発明の位相差薄膜の光軸は液晶を挟む２枚の基板の基板面に対して略垂直方向にあるので、画面を垂直に見た場合には位相差補償効果がないが、垂直配向方式の場合には電圧無印加時において垂直方向では液晶層の位相差もほぼゼロであるため位相差の補償は必要ない。すなわち、電圧無印加時、位相差を補償しなくても良好な黒表示が得られる。しかし、斜め方向では電圧無印加時においても液晶層に位相差があるため、この位相差を補償しないと光漏れが起こり、良好な黒表示が得られず、コントラスト低下の原因となる。したがって、本発明の位相差薄膜は垂直配向方式において斜め方向でのコントラスト向上、ひいては視野角拡大に顕著な効果を示す。
【実施例】
【００７０】
＜ポリイミド前駆体の還元粘度（ηｓｐ／Ｃ）の測定＞
ポリイミド前駆体を０．５ｇ／ｄｌの濃度になるようにＮ−メチルピロリドンで溶解、希釈した溶液を、ウベローデ型粘度計を用いて３０℃で測定した。
＜複屈折の測定方法＞
メトリコン社製“プリズムカプラー２０１０”を用いて測定した。
ガラス基板上に仕上がりの厚みが２．０μｍになるようにポリイミド前駆体溶液をスピナーで塗布した後、１２０℃で２０分間乾燥し、２４０℃で３０分間または２７０℃で４０分間熱処理することによって、ポリイミド樹脂薄膜を得た。このポリイミド樹脂薄膜の膜面に平行な方向の屈折率ｎ１（＝ｎｘ）と膜厚方向の屈折率ｎ２（＝ｎｚ）を測定し、これらの屈折率の差から複屈折を下式により算出した。光源には６３２．８ｎｍのＨｅＮｅレーザー光を使用した。
【００７１】
Δｎ＝ｎ１−ｎ２
＜膜の着色の測定方法＞
大塚電子（株）製の“ＭＣＰＤ−２０００”顕微分光光度計を用いて測定を行った。
ガラス基板上に仕上がりの厚みが２．０μｍになるようにポリイミド前駆体溶液をスピナーで塗布した後、１２０℃で２０分間乾燥し、２４０℃で３０分間または２７０℃で４０分間熱処理することによって、ポリイミド樹脂薄膜を得た。ＸＹＺ表色系（ＣＩＥ１９３１標準表色系）において、標準Ｃ光源の色座標（ｘ，ｙ）＝（０．３１００，０．３１６２）とポリイミド樹脂薄膜を透過した後の光の色座標（ｘ１，ｙ１）との差（Δｘ，Δｙ）を求めた。ここで、Δｘ＝ｘ１−ｘ、Δｙ＝ｙ１−ｙである。Δｘ、Δｙがともに大きい場合には白表示が黄色味を帯び、表示品位が低下する。Δｘ、Δｙはともに０．００５以下となることが好ましく、０．００３以下であることがより好ましい。
【００７２】
合成例（１,２,３,４−シクロブタンテトラカルボン酸二無水物の合成）
パイレックス（登録商標）ガラス製水冷ランプジャケットをつけた内容積２リットルの内部照射型ガラス製反応フラスコに無水マレイン酸２５５ｇ（２．６０モル）と酢酸エチル１，４４５ｇを仕込み、フラスコ内を窒素で置換した後、室温で攪拌溶解した。引き続き攪拌しながら、反応溶液を５℃に冷却した後、４００Ｗ高圧水銀灯の照射を開始し、９６時間光照射を続けた。照射中、反応溶液温度を３〜５℃に保った。反応終了後、ろ過により結晶とろ液を分離した。粗結晶を酢酸エチルで洗浄した後、真空乾燥器で４０℃、１０時間乾燥し、１,２,３,４−シクロブタンテトラカルボン酸二無水物の結晶１９４ｇを得た。
【００７３】
実施例１
乾燥窒素気流下、トランス−１，４−ジアミノシクロヘキサン１０．９６ｇ（０．０９６モル）とビス（３−アミノプロピル）テトラメチルジシロキサン０．９９ｇ（０．００４モル）をＮ−メチル−２−ピロリドン１７７．２８ｇに溶解した。その後、３，３’，４，４’−ビフェニルテトラカルボン酸二無水物２８．２５ｇ（０．０９６モル）とＮ−メチル−２−ピロリドン４０．００ｇを加え、６０℃で３時間攪拌した。さらに、無水フタル酸１．１８ｇ（０．００８モル）を加えた後、６０℃で３時間攪拌し、透明で粘稠なポリアミック酸溶液Ａ（ポリマー濃度１６重量％）を得た。２５℃で測定した溶液Ａの粘度は８３０ｍＰａ・ｓであった。還元粘度は０．７０ｄｌ／ｇであった。
【００７４】
ガラス基板上に仕上がりの厚みが２．０μｍになるようにポリアミック酸溶液Ａをスピナーで塗布した後、１２０℃で２０分間乾燥、さらに熱処理することによって、ポリイミド樹脂薄膜を得た。２４０℃で３０分間熱処理したときのポリイミド樹脂薄膜の膜面に平行な方向の屈折率はｎ１＝１．６８３、膜厚方向の屈折率はｎ２＝１．５９２であり、複屈折はΔｎ＝０．０９１であった。また、透過光の色座標は（０．３１０８，０．３１７２）、Δｘ＝０．０００８、Δｙ＝０．００１０であり、Δｘ、Δｙともに０．００３以下であり、着色のない位相差薄膜が得られた。また、２７０℃で４０分間熱処理したときのポリイミド樹脂薄膜は、屈折率ｎ１＝１．７４５、ｎ２＝１．５７１から複屈折Δｎ＝０．１７４であり、透過光の色座標（０．３１１６，０．３１７９）からΔｘ＝０．００１６、Δｙ＝０．００１７であり、Δｘ、Δｙともに０．００３以下であり、着色のない位相差薄膜が得られた。
【００７５】
実施例２
乾燥窒素気流下、トランス−１，４−ジアミノシクロヘキサン１０．９６ｇ（０．０９６モル）とビス（３−アミノプロピル）テトラメチルジシロキサン０．９９ｇ（０．００４モル）をＮ−メチル−２−ピロリドン１７３．２８ｇに溶解した。その後、３，３’，４，４’−ビフェニルテトラカルボン酸二無水物２５．３０ｇ（０．０８６モル）、無水ピロメリット酸２．１８ｇ（０．０１０モル）とＮ−メチル−２−ピロリドン４０．００ｇを加え、６０℃で３時間攪拌した。さらに、無水フタル酸１．１８ｇ（０．００８モル）を加えた後、６０℃で３時間攪拌し、透明で粘稠なポリアミック酸溶液Ｂ（ポリマー濃度１６重量％）を得た。２５℃で測定した溶液Ｂの粘度は６９０ｍＰａ・ｓであった。還元粘度は０．６７ｄｌ／ｇであった。
【００７６】
実施例１と同様に作製し、２７０℃で４０分間熱処理したポリイミド樹脂薄膜の膜面に平行な方向の屈折率はｎ１＝１．６９８、膜厚方向の屈折率はｎ２＝１．５８６であり、複屈折はΔｎ＝０．１１２、透過光の色座標は（０．３１１１，０．３１７４）、Δｘ＝０．００１１、Δｙ＝０．００１２であり、Δｘ、Δｙともに０．００３以下であり、着色のない位相差薄膜が得られた。
【００７７】
実施例３
乾燥窒素気流下、トランス−１，４−ジアミノシクロヘキサン１０．９６ｇ（０．０９６モル）とビス（３−アミノプロピル）テトラメチルジシロキサン０．９９ｇ（０．００４モル）をＮ−メチル−２−ピロリドン１７１．０６ｇに溶解した。その後、３，３’，４，４’−ビフェニルテトラカルボン酸二無水物２８．２５ｇ（０．０９６モル）とＮ−メチル−２−ピロリドン４０．００ｇを加え、６０℃で５時間攪拌し、透明で粘稠なポリアミック酸溶液Ｃ（ポリマー濃度１６重量％）を得た。２５℃で測定した溶液Ｃの粘度は５，２２２ｍＰａ・ｓであった。還元粘度は０．８１ｄｌ／ｇであった。
【００７８】
実施例１と同様に作製し、２４０℃で３０分間熱処理したポリイミド樹脂薄膜の膜面に平行な方向の屈折率はｎ１＝１．７０６、膜厚方向の屈折率はｎ２＝１．５９２であり、複屈折はΔｎ＝０．１１４、透過光の色座標は（０．３１０９，０．３１７１）、Δｘ＝０．０００９、Δｙ＝０．０００９であり、Δｘ、Δｙともに０．００３以下であり、着色のない位相差薄膜が得られた。また、２７０℃で４０分間熱処理したときのポリイミド樹脂薄膜は、屈折率ｎ１＝１．７３５、ｎ２＝１．５７２から複屈折Δｎ＝０．１６３であり、透過光の色座標（０．３１１６，０．３１８０）からΔｘ＝０．００１６、Δｙ＝０．００１８であり、Δｘ、Δｙともに０．００３以下であり、着色のない位相差薄膜が得られた。
【００７９】
実施例４
乾燥窒素気流下、トランス−１，４−ジアミノシクロヘキサン１１．４２ｇ（０．１００モル）をＮ−メチル−２−ピロリドン１７４．４２ｇに溶解した。その後、３，３’，４，４’−ビフェニルテトラカルボン酸二無水物２９．４２ｇ（０．１００モル）とＮ−メチル−２−ピロリドン４０．００ｇを加え、６０℃で５時間攪拌した。室温に冷却した後、Ｎ−メチル−２−ピロリドン８５．０７ｇを加え、透明で粘稠なポリアミック酸溶液Ｄ（ポリマー濃度１２重量％）を得た。２５℃で測定した溶液Ｄの粘度は５，８７８ｍＰａ・ｓであった。還元粘度は１．６８ｄｌ／ｇであった。
【００８０】
実施例１と同様に作製し、２７０℃で４０分間熱処理したポリイミド樹脂薄膜の膜面に平行な方向の屈折率はｎ１＝１．７４５、膜厚方向の屈折率はｎ２＝１．５７１であり、複屈折はΔｎ＝０．１７４、透過光の色座標は（０．３１２０，０．３１８７）、Δｘ＝０．００２０、Δｙ＝０．００２５であり、Δｘ、Δｙともに０．００３以下であり、着色のない位相差薄膜が得られた。
【００８１】
実施例５
乾燥窒素気流下、トランス−１，４−ジアミノシクロヘキサン１１．４２ｇ（０．１００モル）をＮ−メチル−２−ピロリドン１７６．３０ｇに溶解した。その後、４，４’−オキシジフタル酸二無水物２９．７８ｇ（０．０９６モル）とＮ−メチル−２−ピロリドン４０．００ｇを加え、６０℃で５時間攪拌した。室温に冷却した後、Ｎ−メチル−２−ピロリドン８５．８３ｇを加え、透明で粘稠なポリアミック酸溶液Ｅ（ポリマー濃度１２重量％）を得た。２５℃で測定した溶液Ｅの粘度は１，１３９ｍＰａ・ｓであった。還元粘度は０．９６ｄｌ／ｇであった。
【００８２】
実施例１と同様に作製し、２７０℃で４０分間熱処理したポリイミド樹脂薄膜の膜面に平行な方向の屈折率はｎ１＝１．６３１、膜厚方向の屈折率はｎ２＝１．６１６であり、複屈折はΔｎ＝０．０１５、透過光の色座標は（０．３１２２，０．３１９０）、Δｘ＝０．００２２、Δｙ＝０．００２８であり、Δｘ、Δｙともに０．００３以下であり、着色のない位相差薄膜が得られた。
【００８３】
実施例６
乾燥窒素気流下、ｐ−フェニレンジアミン１０．３８ｇ（０．０９６モル）とビス（３−アミノプロピル）テトラメチルジシロキサン０．９９ｇ（０．００４モル）をＮ−メチル−２−ピロリドン１２４．７９ｇに溶解した。その後、１，２，３，４−シクロブタンテトラカルボン酸二無水物１８．８３ｇ（０．０９６モル）とＮ−メチル−２−ピロリドン４０．００ｇを加え、６０℃で３時間攪拌した。さらに、無水フタル酸１．１８ｇ（０．００８モル）を加えた後、６０℃で３時間攪拌し、透明で粘稠なポリアミック酸溶液Ｆ（ポリマー濃度１６重量％）を得た。２５℃で測定した溶液Ｆの粘度は３８４ｍＰａ・ｓであった。還元粘度は０．５６ｄｌ／ｇであった。
【００８４】
実施例１と同様に作製し、２４０℃で３０分間熱処理したポリイミド樹脂薄膜の膜面に平行な方向の屈折率はｎ１＝１．６２１、膜厚方向の屈折率はｎ２＝１．５８６であり、複屈折はΔｎ＝０．０３５であった。また、透過光の色座標は（０．３１０９，０．３１７３）、Δｘ＝０．０００９、Δｙ＝０．００１１であり、Δｘ、Δｙともに０．００５以下であり、着色の小さい位相差薄膜が得られた。また、２７０℃で４０分間熱処理したときのポリイミド樹脂薄膜は、屈折率ｎ１＝１．６３１、ｎ２＝１．５８６から複屈折Δｎ＝０．０４５であり、透過光の色座標（０．３１２７，０．３１９７）からΔｘ＝０．００２７、Δｙ＝０．００３５であり、Δｘ、Δｙともに０．００５以下であり、着色の小さい位相差薄膜が得られた。
【００８５】
実施例７
乾燥窒素気流下、４，４’−ジアミノベンズアニリド２１．８２ｇ（０．０９６モル）とビス（３−アミノプロピル）テトラメチルジシロキサン０．９９ｇ（０．００４モル）をγ−ブチロラクトン１１２．４１ｇに溶解した。次に、Ｎ−メチル−２−ピロリドン７２．４１ｇを加えた。その後、１，２，３，４−シクロブタンテトラカルボン酸二無水物１８．８３ｇ（０．０９６モル）とＮ−メチル−２−ピロリドン４０．００ｇを加え、６０℃で３時間攪拌した。さらに、無水フタル酸１．１８ｇ（０．００８モル）を加えた後、６０℃で３時間攪拌し、透明で粘稠なポリアミック酸溶液Ｇ（ポリマー濃度１６重量％）を得た。２５℃で測定した溶液Ｇの粘度は１，０８０ｍＰａ・ｓであった。還元粘度は０．７１ｄｌ／ｇであった。
【００８６】
実施例１と同様に作製し、２４０℃で３０分間熱処理したポリイミド樹脂薄膜の膜面に平行な方向の屈折率はｎ１＝１．６６９、膜厚方向の屈折率はｎ２＝１．６０４であり、複屈折はΔｎ＝０．０６５、透過光の色座標は（０．３１１５，０．３１８０）、Δｘ＝０．００１５、Δｙ＝０．００１８であり、Δｘ、Δｙともに０．００３以下であり、着色のない位相差薄膜が得られた。また、２７０℃で４０分間熱処理したときのポリイミド樹脂薄膜は、屈折率ｎ１＝１．６８８、ｎ２＝１．６０１から複屈折Δｎ＝０．０８７であり、透過光の色座標（０．３１４２，０．３２１２）からΔｘ＝０．００４２、Δｙ＝０．００５０であり、Δｘ、Δｙともに０．００５以下であり、着色の小さい位相差薄膜が得られた。
【００８７】
実施例８
乾燥窒素気流下、２，２’−ジメチルベンジジン２０．３８ｇ（０．０９６モル）とビス（３−アミノプロピル）テトラメチルジシロキサン０．９９ｇ（０．００４モル）をＮ−メチル−２−ピロリドン１７７．２８ｇに溶解した。その後、１，２，３，４−シクロブタンテトラカルボン酸二無水物１８．８３ｇ（０．０９６モル）とＮ−メチル−２−ピロリドン４０．００ｇを加え、６０℃で３時間攪拌した。さらに、無水フタル酸１．１８ｇ（０．００８モル）を加えた後、６０℃で３時間攪拌し、透明で粘稠なポリアミック酸溶液Ｈ（ポリマー濃度１６重量％）を得た。２５℃で測定した溶液Ｈの粘度は１，０５５ｍＰａ・ｓであった。還元粘度は０．７８ｄｌ／ｇであった。
【００８８】
実施例１と同様に作製し、２４０℃で３０分間熱処理したポリイミド樹脂薄膜の膜面に平行な方向の屈折率はｎ１＝１．６２５、膜厚方向の屈折率はｎ２＝１．５８７であり、複屈折はΔｎ＝０．０３８、透過光の色座標は（０．３１１４，０．３１８０）、Δｘ＝０．００１４、Δｙ＝０．００１８であり、Δｘ、Δｙともに０．００３以下であり、着色のない位相差薄膜が得られた。また、２７０℃で４０分間熱処理したときのポリイミド樹脂薄膜は、屈折率ｎ１＝１．６２５、ｎ２＝１．５８６から複屈折Δｎ＝０．０３９であり、透過光の色座標（０．３１３４，０．３２１０）からΔｘ＝０．００３４、Δｙ＝０．００４８であり、Δｘ、Δｙともに０．００５以下であり、着色の小さい位相差薄膜が得られた。
【００８９】
実施例９
乾燥窒素気流下、２，２’−ビス(トリフルオロメチル)ベンジジン３０．７４ｇ（０．０９６モル）とビス（３−アミノプロピル）テトラメチルジシロキサン０．９９ｇ（０．００４モル）をＮ−メチル−２−ピロリドン２３１．６９ｇに溶解した。その後、１，２，３，４−シクロブタンテトラカルボン酸二無水物１８．８３ｇ（０．０９６モル）とＮ−メチル−２−ピロリドン４０．００ｇを加え、６０℃で３時間攪拌した。さらに、無水フタル酸１．１８ｇ（０．００８モル）を加えた後、６０℃で３時間攪拌し、透明で粘稠なポリアミック酸溶液Ｉ（ポリマー濃度１６重量％）を得た。２５℃で測定した溶液Ｉの粘度は２７５ｍＰａ・ｓであった。還元粘度は０．５８ｄｌ／ｇであった。
【００９０】
実施例１と同様に作製し、２４０℃で３０分間熱処理したポリイミド樹脂薄膜の膜面に平行な方向の屈折率はｎ１＝１．５６０、膜厚方向の屈折率はｎ２＝１．５４０であり、複屈折はΔｎ＝０．０２０、透過光の色座標は（０．３１０３，０．３１６４）、Δｘ＝０．０００３、Δｙ＝０．０００２であり、Δｘ、Δｙともに０．００３以下であり、着色のない位相差薄膜が得られた。また、２７０℃で４０分間熱処理したときのポリイミド樹脂薄膜は、屈折率ｎ１＝１．５５９、ｎ２＝１．５４１から複屈折Δｎ＝０．０１８であり、透過光の色座標（０．３１０８，０．３１７１）からΔｘ＝０．０００８、Δｙ＝０．０００９であり、Δｘ、Δｙともに０．００３以下であり、着色のない位相差薄膜が得られた。
【００９１】
実施例１０
乾燥窒素気流下、４，４’−ジアミノジフェニルエ−テル１９．２２ｇ（０．０９６モル）とビス（３−アミノプロピル）テトラメチルジシロキサン０．９９ｇ（０．００４モル）をＮ−メチル−２−ピロリドン１７１．２１ｇに溶解した。その後、１，２，３，４−シクロブタンテトラカルボン酸二無水物１８．８３ｇ（０．０９６モル）とＮ−メチル−２−ピロリドン４０．００ｇを加え、６０℃で３時間攪拌した。さらに、無水フタル酸１．１８ｇ（０．００８モル）を加えた後、６０℃で３時間攪拌し、透明で粘稠なポリアミック酸溶液Ｊ（ポリマー濃度１６重量％）を得た。２５℃で測定した溶液Ｊの粘度は２５８ｍＰａ・ｓであった。還元粘度は０．５６ｄｌ／ｇであった。
【００９２】
実施例１と同様に作製し、２４０℃で３０分間熱処理したポリイミド樹脂薄膜の膜面に平行な方向の屈折率はｎ１＝１．６２０、膜厚方向の屈折率はｎ２＝１．６０８であり、複屈折はΔｎ＝０．０１３、透過光の色座標は（０．３１１１，０．３１７８）、Δｘ＝０．００１１、Δｙ＝０．００１６であり、Δｘ、Δｙともに０．００３以下であり、着色のない位相差薄膜が得られた。また、２７０℃で４０分間熱処理したときのポリイミド樹脂薄膜は、屈折率ｎ１＝１．６２２、ｎ２＝１．６０７から複屈折Δｎ＝０．０１５であり、透過光の色座標（０．３１２７，０．３１９７）からΔｘ＝０．００２７、Δｙ＝０．００３５であり、Δｘ、Δｙともに０．００５以下であり、着色の小さい位相差薄膜が得られた。
【００９３】
実施例１１
乾燥窒素気流下、ｐ−フェニレンジアミン１０．８１ｇ（０．１００モル）をＮ−メチル−２−ピロリドン１３２．４１ｇに溶解した。その後、１，２，３，４−シクロブタンテトラカルボン酸二無水物１９．６１ｇ（０．１００モル）とＮ−メチル−２−ピロリドン４０．００ｇを加え、６０℃で４時間攪拌した。透明で粘稠なポリアミック酸溶液Ｋ（ポリマー濃度１５重量％）を得た。２５℃で測定した溶液Ｋの粘度は９，２５７ｍＰａ・ｓであった。還元粘度は１．３６ｄｌ／ｇであった。
【００９４】
実施例１と同様に作製し、２４０℃で３０分間熱処理したポリイミド樹脂薄膜の膜面に平行な方向の屈折率はｎ１＝１．６３５、膜厚方向の屈折率はｎ２＝１．５８４であり、複屈折はΔｎ＝０．０５１であった。また、透過光の色座標は（０．３１１６，０．３１８２）、Δｘ＝０．００１６、Δｙ＝０．００２０であり、Δｘ、Δｙともに０．００３以下であり、着色のない位相差薄膜が得られた。
【００９５】
実施例１２
乾燥窒素気流下、４，４’−ジアミノベンズアニリド２２．７３ｇ（０．１００モル）をγ−ブチロラクトン１１１．１４ｇに溶解した。次に、Ｎ−メチル−２−ピロリドン７１．１４ｇを加えた。その後、１，２，３，４−シクロブタンテトラカルボン酸二無水物１９．６１ｇ（０．１００モル）とＮ−メチル−２−ピロリドン４０．００ｇを加え、６０℃で４時間攪拌した。透明で粘稠なポリアミック酸溶液Ｌ（ポリマー濃度１６重量％）を得た。２５℃で測定した溶液Ｌの粘度は３１，４００ｍＰａ・ｓであった。還元粘度は１．８１ｄｌ／ｇであった。
【００９６】
実施例１と同様に作製し、２４０℃で３０分間熱処理したポリイミド樹脂薄膜の膜面に平行な方向の屈折率はｎ１＝１．６８５、膜厚方向の屈折率はｎ２＝１．５９８であり、複屈折はΔｎ＝０．０８７、透過光の色座標は（０．３１３１，０．３２０４）、Δｘ＝０．００３１、Δｙ＝０．００４２であり、Δｘ、Δｙともに０．００５以下であり、着色の小さい位相差薄膜が得られた。
【００９７】
比較例１
乾燥窒素気流下、３，３’−ジアミノジフェニルスルホン１１．９２ｇ（０．０４８モル）、ｐ−フェニレンジアミン５．１９ｇ（０．０４８モル）とビス（３−アミノプロピル）テトラメチルジシロキサン０．９９ｇ（０．００４モル）をＮ−メチル−２−ピロリドン２０９．５５ｇに溶解した。その後、３，３’，４，４’−ビフェニルテトラカルボン酸二無水物２８．２５ｇ（０．０９６モル）とＮ−メチル−２−ピロリドン４０．００ｇを加え、６０℃で３時間攪拌した。さらに、無水フタル酸１．１８ｇ（０．００８モル）を加えた後、６０℃で３時間攪拌し、透明で粘稠なポリアミック酸溶液Ｍ（ポリマー濃度１６重量％）を得た。２５℃で測定した溶液Ｍの粘度は９４０ｍＰａ・ｓであった。還元粘度は０．６４ｄｌ／ｇであった。
【００９８】
実施例１と同様に作製し、２７０℃で４０分間熱処理したポリイミド系樹脂薄膜の膜面に平行な方向の屈折率はｎ１＝１．７５４、膜厚方向の屈折率はｎ２＝１．６６３であり、複屈折はΔｎ＝０．０９１、透過光の色座標は（０．３１７０，０．３２７２）、Δｘ＝０．００７０、Δｙ＝０．０１１０であり、Δｘ、Δｙともに０．００５よりも大きく、黄色に着色した位相差薄膜であった。
【００９９】
比較例２
乾燥窒素気流下、ｐ−フェニレンジアミン１０．３８ｇ（０．０９６モル）とビス（３−アミノプロピル）テトラメチルジシロキサン０．９９ｇ（０．００４モル）をＮ−メチル−２−ピロリドン１７４．２３ｇに溶解した。その後、３，３’，４，４’−ビフェニルテトラカルボン酸二無水物２８．２５ｇ（０．０９６モル）とＮ−メチル−２−ピロリドン４０．００ｇを加え、６０℃で３時間攪拌した。さらに、無水フタル酸１．１８ｇ（０．００８モル）を加えた後、６０℃で３時間攪拌し、透明で粘稠なポリアミック酸溶液Ｎ（ポリマー濃度１６重量％）を得た。２５℃で測定した溶液Ｎの粘度は６６４ｍＰａ・ｓであった。還元粘度は０．６６ｄｌ／ｇであった。
【０１００】
実施例１と同様に作製し、２４０℃で３０分間熱処理したポリイミド樹脂薄膜の膜面に平行な方向の屈折率はｎ１＝１．８１０、膜厚方向の屈折率はｎ２＝１．６２１であり、複屈折はΔｎ＝０．１８９、透過光の色座標は（０．３１９５，０．３３２７）、Δｘ＝０．００９５、Δｙ＝０．０１６５であり、Δｘ、Δｙともに０．００５よりも大きく、黄色に着色した位相差薄膜であった。また、２７０℃で４０分間熱処理したときのポリイミド樹脂薄膜は、屈折率ｎ１＝１．８３１、ｎ２＝１．６１６から複屈折Δｎ＝０．２１５であり、透過光の色座標（０．３２０６，０．３３３９）からΔｘ＝０．０１０６、Δｙ＝０．０１７７であり、Δｘ、Δｙともに０．００５よりも大きく、黄色に着色した位相差薄膜であった。
【０１０１】
比較例３
乾燥窒素気流下、４，４’−ジアミノベンズアニリド２１．８２ｇ（０．０９６モル）とビス（３−アミノプロピル）テトラメチルジシロキサン０．９９ｇ（０．００４モル）をγ−ブチロラクトン１３７．１４ｇに溶解した。次に、Ｎ−メチル−２−ピロリドン９７．１４ｇを加えた。その後、３，３’，４，４’−ビフェニルテトラカルボン酸二無水物２８．２５ｇ（０．０９６モル）とＮ−メチル−２−ピロリドン４０．００ｇを加え、６０℃で３時間攪拌した。さらに、無水フタル酸１．１８ｇ（０．００８モル）を加えた後、６０℃で３時間攪拌し、透明で粘稠なポリアミック酸溶液Ｏ（ポリマー濃度１６重量％）を得た。２５℃で測定した溶液Ｏの粘度は５，８７８ｍＰａ・ｓであった。還元粘度は１．０３ｄｌ／ｇであった。
【０１０２】
実施例１と同様に作製し、２４０℃で３０分間熱処理したポリイミド系樹脂薄膜の膜面に平行な方向の屈折率はｎ１＝１．８２６、膜厚方向の屈折率はｎ２＝１．６１０であり、複屈折はΔｎ＝０．２１６、透過光の色座標は（０．３２６０，０．３４５０）、Δｘ＝０．０１６０、Δｙ＝０．０２８８であり、Δｘ、Δｙともに０．００５よりも大きく、黄色に着色した位相差薄膜であった。また、２７０℃で４０分間熱処理したときのポリイミド樹脂薄膜は、屈折率ｎ１＝１．８３８、ｎ２＝１．６０９から複屈折Δｎ＝０．２２９であり、透過光の色座標（０．３２５５，０．３４３７）からΔｘ＝０．０１５５、Δｙ＝０．０２７５であり、Δｘ、Δｙともに０．００５よりも大きく、黄色に着色した位相差薄膜であった。
【０１０３】
比較例４
乾燥窒素気流下、ｐ−フェニレンジアミン１０．８１ｇ（０．１００モル）をＮ−メチル−２−ピロリドン９２．９２ｇに溶解した。その後、１，２，４，５−シクロヘキサンテトラカルボン酸二無水物２２．４２ｇ（０．１００モル）とＮ−メチル−２−ピロリドン４０．００ｇを加え、６０℃で４時間攪拌した。透明で粘稠なポリアミック酸溶液Ｐ（ポリマー濃度２０重量％）を得た。２５℃で測定した溶液Ｐの粘度は３５０ｍＰａ・ｓであった。還元粘度は０．３０ｄｌ／ｇであった。
【０１０４】
実施例１と同様に作製し、２４０℃で３０分間熱処理したポリイミド樹脂薄膜の膜面に平行な方向の屈折率はｎ１＝１．６００、膜厚方向の屈折率はｎ２＝１．５９８であり、複屈折はΔｎ＝０．００２、透過光の色座標は（０．３１１１，０．３１７３）、Δｘ＝０．００１１、Δｙ＝０．００１１であり、Δｘ、Δｙともに０．００３以下であり、着色のない位相差薄膜であるが、複屈折が十分ではなかった。
【０１０５】
比較例５
乾燥窒素気流下、４，４’−ジアミノベンズアニリド２２．７３ｇ（０．１００モル）をγ−ブチロラクトン９０．２９ｇに溶解した。次に、Ｎ−メチル−２−ピロリドン５０．２９ｇを加えた。その後、１，２，４，５−シクロヘキサンテトラカルボン酸二無水物２２．４２ｇ（０．１００モル）とＮ−メチル−２−ピロリドン４０．００ｇを加え、６０℃で４時間攪拌した。透明で粘稠なポリアミック酸溶液Ｑ（ポリマー濃度２０重量％）を得た。２５℃で測定した溶液Ｏの粘度は２０９ｍＰａ・ｓであった。還元粘度は０．２４ｄｌ／ｇであった。
【０１０６】
実施例１と同様に作製し、２４０℃で３０分間熱処理したポリイミド系樹脂薄膜の膜面に平行な方向の屈折率はｎ１＝１．６３８、膜厚方向の屈折率はｎ２＝１．６３２であり、複屈折はΔｎ＝０．００６、透過光の色座標は（０．３１１４，０．３１７８）、Δｘ＝０．００１４、Δｙ＝０．００１６であり、Δｘ、Δｙともに０．００３以下であり、着色のない位相差薄膜であるが、複屈折が十分ではなかった。
【０１０７】
実施例１３
位相差薄膜を有するカラーフィルターの作製方法を以下に示す。
＜ブラックマトリックスの作製＞
γ−ブチロラクトン（３８２５ｇ）溶媒中で、無水ピロメリット酸（１４９．６ｇ）、ベンゾフェノンテトラカルボン酸二無水物（２２５．５ｇ）、３，３’−ジアミノジフェニルスルフォン（６９．５ｇ）、４，４’−ジアミノジフェニルエーテル（２１０．２ｇ）、ビス（３−アミノプロピル）テトラメチルジシロキサン（１７．４ｇ）を６０℃で３時間反応させた後、無水マレイン酸（２．２５ｇ）を添加し、さらに６０℃で１時間反応させ、ポリアミック酸溶液（ポリマー濃度１５重量％）を得た。
【０１０８】
カーボンブラック（三菱化学製ＭＡ−７７）７．３ｇ、前記のポリマー濃度１５重量％のポリアミック酸溶液４４．８ｇ、Ｎ−メチル−２−ピロリドン３５ｇ、３−メチル−３−メトキシアセテート１２．９ｇをガラスビーズ１００ｇとともにホモジナイザーを用い、７０００ｒｐｍで３０分間分散処理後、ガラスビーズを濾過により除去し、顔料濃度１４重量％の顔料分散液を得た。用いたカーボンブラックの一次粒子径は２３ｎｍであった。この時のカーボンブラック／ポリアミック酸化合物の重量比率は５２／４８であった。
【０１０９】
顔料分散液５７．２ｇに、Ｎ−メチル−２−ピロリドン３６．４ｇ、３−メトキシ−３−メチル−ブチルアセテート６．４ｇを添加混合し、黒色ペーストを作製した。このペーストを無アルカリガラス基板上に塗布後、１３０℃でプリベークを行い、ポリアミック酸の黒色着色膜を形成した。次に、ポジ型フォトレジストを塗布して、９０℃で加熱乾燥してフォトレジスト被膜を形成した。これを紫外線露光機を用いて、フォトマスクを介して露光した。露光後、アルカリ現像液に浸漬し、フォトレジストの現像、ポリアミック酸黒色着色膜のエッチングを同時に行い、開口部を形成した。エッチング後、不要となったフォトレジスト層をエチレングリコールモノメチルアセテートで剥離した。エッチングされたポリアミック酸黒色着色膜を２９０℃に加熱して熱硬化を行い、ポリイミド樹脂ブラックマトリックスを形成した。
＜画素の作製＞
γ−ブチロラクトン中で、無水ピロメリット酸（０．４９モル当量）、ベンゾフェノンテトラカルボン酸二無水物（０．５０モル当量）と、４，４’−ジアミノジフェニルエーテル（０．７５モル当量）、３，３’−ジアミノジフェニルスルホン（０．２０モル当量）、ビス−（３−アミノプロピル）テトラメチルジシロキサン（０．０５モル当量）を反応させ、さらに無水マレイン酸（０．０２モル当量）を反応させて、ポリアミック酸溶液（ポリマー濃度２０重量％）を得た。
【０１１０】
このポリアミック酸の溶液を２００ｇ取り出し、それにγ−ブチロラクトン１３６ｇ、エチレングリコールブチルエーテル６４ｇを添加して、ポリマー濃度１０重量％の画素用ポリアミック酸溶液を得た。
【０１１１】
ピグメントレッド１７７（アントラキノンレッド）４ｇ、γ−ブチロラクトン４０ｇ、エチレングリコールブチルエーテル６ｇをガラスビーズ１００ｇとともにホモジナイザーを用い、７０００ｒｐｍで３０分間分散処理後、ガラスビーズを濾過により除去し、顔料濃度８重量％の顔料分散液を得た。
顔料分散液３０ｇに、前記のポリマー濃度１０重量％の画素用ポリアミック酸溶液３０ｇを添加混合し、赤色カラーペーストを得た。
【０１１２】
樹脂ブラックマトリックスが形成された基板上に赤色ペーストを塗布し、プリベークを行い、ポリアミック酸赤色着色膜を形成した。フォトレジストを用い、前記と同様な手段により、赤色画素を形成し、２９０℃に加熱して熱硬化を行った。
【０１１３】
ピグメントグリーン７（フタロシアニングリーン）３．６ｇ、ピグメントイエロー８３（ベンジジンイエロー）０．４ｇ、γ−ブチロラクトン３２ｇ、エチレングリコールブチルエーテル４ｇをガラスビーズ１２０ｇとともにホモジナイザーを用い、７０００ｒｐｍで３０分間分散処理後、ガラスビーズを濾過により除去し、顔料濃度１０重量％の顔料分散液を得た。
【０１１４】
顔料分散液３２ｇに、前記のポリマー濃度１０重量％の画素用ポリアミック酸溶液３０ｇを添加混合し、緑色カラーペーストを得た。
赤色ペーストを用いた時と同様にして、緑色カラーペーストを使用し、緑色画素を形成し、２９０℃に加熱して熱硬化を行った。
【０１１５】
前記のポリマー濃度１０重量％の画素用ポリアミック酸溶液６０ｇと、ピグメントブルー１５（フタロシアニンブルー）２．８ｇ、Ｎ−メチル−２−ピロリドン３０ｇ、エチレングリコールブチルエーテル１０ｇをガラスビーズ１５０ｇとともにホモジナイザーを用い、７０００ｒｐｍで３０分間分散処理後、ガラスビーズを濾過により除去し、青色カラーペーストを得た。
【０１１６】
前記と同様な手順により、青色カラーペーストを使用し、青色画素を形成し、２９０℃に加熱して熱硬化を行った。
【０１１７】
このようにしてカラーフィルターを作製した。
【０１１８】
次に、実施例１で作製したポリアミック酸溶液Ａ（ポリマー濃度１６重量％）１８７．５ｇに対して、界面活性剤“ディスパロン”ＬＣ９５１（楠本化成製）を０．２５ｇ、Ｎ−メチル−２−ピロリドン２１８．３ｇ、３−メトキシ−３−メチル−１−ブタノール９４．０ｇを加え、ポリマー濃度６重量％のコーティング用溶液を作製した。上記のカラーフィルター基板の画素が形成された面上にスリットダイコーティング法によって塗布し、１２０℃で１０分間乾燥後、２７０℃で４０分間熱処理することによって膜厚が１．２μｍのポリイミド薄膜をカラーフィルター上に形成した。このポリイミド薄膜の複屈折はΔｎ＝０．１７４であり、したがって、上記の方法によって、リタデーションが２０９ｎｍで、光軸が薄膜に垂直である光学的に負の屈折率異方性をもつ位相差薄膜を有するカラーフィルターを得ることができた。
【０１１９】
実施例１４
実施例６で作製したポリアミック酸溶液Ｆ（ポリマー濃度１６重量％）を使用した以外は実施例１３と同様にして、ポリイミド薄膜をカラーフィルター上に形成した。このポリイミド薄膜の膜厚は４．４μｍ、複屈折はΔｎ＝０．０４５であり、したがって、リタデーションが１９８ｎｍで、光軸が薄膜に垂直である光学的に負の屈折率異方性をもつ位相差薄膜を有するカラーフィルターを得ることができた。
【０１２０】
実施例１５
実施例１１で作製したポリアミック酸溶液Ｋ（ポリマー濃度１５重量％）２００．０ｇに対して、界面活性剤“ディスパロン”ＬＣ９５１（楠本化成製）を０．２５ｇ、Ｎ−メチル−２−ピロリドン２０５．８ｇ、３−メトキシ−３−メチル−１−ブタノール９４．０ｇを加え、ポリマー濃度６重量％のコーティング用溶液を作製した。実施例１３と同様にカラーフィルター基板の画素が形成された面上にスリットダイコーティング法によって塗布し、１２０℃で１０分間乾燥後、２４０℃で３０分間熱処理することによって膜厚が４．０μｍのポリイミド薄膜をカラーフィルター上に形成した。このポリイミド薄膜の複屈折はΔｎ＝０．０５１であり、したがって、リタデーションが２０４ｎｍで、光軸が薄膜に垂直である光学的に負の屈折率異方性をもつ位相差薄膜を有するカラーフィルターを得ることができた。
【０１２１】
実施例１６
＜カラー液晶表示素子の作製と評価＞
実施例１３で作製した位相差薄膜付きカラーフィルター上に酸化インジウムからなる透明電極を製膜した。別途、無アルカリガラス上にＴＦＴ素子、画素電極、反射板等を形成した基板を対向基板として用意した。
【０１２２】
その後、それぞれ基板の透明電極上に、フォトリソ法によってポリイミドからなるストライプ状の突起を形成した後、垂直配向膜を設けた。突起の断面は台形状であり高さは約１．５μｍであった。ただし、カラーフィルター基板とＴＦＴ基板とを貼り合わせた時にストライプ状突起が対向のストライプ状突起と交互に配置されるようにストライプ状突起の位置を定めた。上記２枚の基板の端部をシール剤で塗布して貼り合わせた後、セル間にｎ型の液晶を充填して封じ、セルの前後に偏光板をクロスニコルとなるように配置した。このようにしてＭＶＡ（Multi-domain Vertical Alignment）方式を模した試験液晶表示素子（サンプルＡ）を作製した。セルの電極間隔はビーズスペーサーにより約５μｍとした。また、ポリイミド位相差薄膜を設けないことだけが異なる試験液晶表示素子（サンプルＢ）を比較品として作製した。
【０１２３】
突起物のストライプ方向から９０°の方位角で、かつセル面の法線方向から７０°の極角方向で、印加電圧５ボルト（ｏｎ時）と０ボルト（ｏｆｆ時）の透過光強度比（コントラスト）を比較したところ、サンプルＢではコントラストは８．３であったのに対し、サンプルＡでは１８とポリイミド位相差薄膜によるコントラストの向上効果が認められた。また、サンプルＡにおいて黄色みのない良質な白表示が得られた。
【０１２４】
実施例１７
実施例１４で作製した位相差薄膜付きカラーフィルターを使用して、実施例１６と同様にして試験液晶表示素子（サンプルＣ）を作製した。サンプルＣの透過光強度比（コントラスト）は１８であり、ポリイミド位相差薄膜によるコントラストの向上効果が認められた。また、黄色みのない良質な白表示が得られた。
【０１２５】
実施例１８
実施例１５で作製した位相差薄膜付きカラーフィルターを使用して、実施例１６と同様にして試験液晶表示素子（サンプルＤ）を作製した。サンプルＤの透過光強度比（コントラスト）は１８であり、ポリイミド位相差薄膜によるコントラストの向上効果が認められた。また、黄色みのない良質な白表示が得られた。
【０１２６】
比較例６
比較例３で作製したポリアミック酸溶液Ｏ（ポリマー濃度１６重量％）を使用した以外は実施例１３と同様にして、ポリイミド薄膜をカラーフィルター上に形成した。このポリイミド薄膜の膜厚は０．９μｍ、複屈折はΔｎ＝０．２２９であり、したがって、リタデーションが２０６ｎｍで、光軸が薄膜に垂直である光学的に負の屈折率異方性をもつ位相差薄膜を有するカラーフィルターを得た。
【０１２７】
作製した位相差薄膜付きカラーフィルターを使用して、実施例１６と同様にして試験液晶表示素子（サンプルＥ）を作製した。サンプルＥの透過光強度比（コントラスト）は１５であった。しかし、白表示が黄色みを帯び、画像表示品位が劣るものであった。
【０１２８】
実施例１〜１２および比較例１〜５の結果を表１に示す。表１に記載のとおり、実施例１〜１２では着色が少なく、複屈折の良好な位相差薄膜が得られていることが判る。なお、表１において、各略号はそれぞれ以下の化合物を表す。
ＢＰＤＡ：３，３’，４，４’−ビフェニルテトラカルボン酸二無水物
ＣＢＤＡ：１，２，３，４−シクロブタンテトラカルボン酸二無水物
Ｈ−ＰＭＤＡ：１，２，４，５−シクロヘキサンテトラカルボン酸二無水物
ＯＤＰＡ：４，４’−オキシジフタル酸二無水物
ＰＭＤＡ：無水ピロメリット酸
ＰＡ：無水フタル酸
ＤＡＢＡ：４，４’−ジアミノベンズアニリド
t-ＤＡＣＨ：トランス−１，４−ジアミノシクロヘキサン
ＤＤＥ：４，４’−ジアミノジフェニルエ−テル
ＤＤＳ：３，３’−ジアミノジフェニルスルホン
ＰＤＡ：ｐ−フェニレンジアミン
ＳｉＤＡ：ビス−（３−アミノプロピル）テトラメチルジシロキサン
ｍ−ＴＢ−ＨＧ：２，２’−ジメチルベンジジン
ＴＦＭＢ：２，２’−ビス(トリフルオロメチル)ベンジジン
【０１２９】
【表１】
2008107766.tif 000016